【事件の表示】
　特許第３３４７３４３号「マスキングテープ用アクリル系感圧接着剤組成物」の請求項１、２に係る特許に対する特許異議の申立てについて、次のとおり決定する。
【結　論】
　訂正を認める。
　特許第３３４７３４３号の請求項１、２に係る特許を維持する。
【理　由】
１．手続の経緯
　
　本件特許第３３４７３４３号の請求項１及び２に係る発明は、平成３年７月３日に出願され、平成１４年９月６日にその特許権の設定登録がなされ、その後、日本合成化学工業株式会社より特許異議の申立てがあり、取消理由通知後、その指定期間内である平成１５年１２月８日に訂正請求がなされたものである。
　
２．訂正の適否についての判断
　
（１）訂正の内容
　
　訂正請求は、本件特許明細書を訂正された訂正明細書のとおりに訂正しようとするものであって、その訂正の内容は、次の（ａ）〜（ｎ）のとおりである。
（ａ）特許請求の範囲の請求項１において、「ａ）下記モノマー組成　（Ａ）炭素数４〜１２のアルキル基を有するアクリル酸アルキルエステル１．５〜９０重量％・・・・・・（Ｅ）不飽和カルボン酸０．５〜５重量％・・・・のモノマー混合物を共重合物して得られるポリマー」とあるのを、「ａ）下記モノマー組成（Ａ）炭素数４〜１２のアルキル基を有するアクリル酸アルキルエステル１０〜９０重量％・・・・・・（Ｅ）不飽和カルボン酸２〜５重量％・・・・のモノマー混合物を共重合物して得られるポリマー」と訂正する。
（ｂ）明細書の段落［０００８］における「ａ）下記モノマー組成　（Ａ）炭素数４〜１２のアルキル基を有するアクリル酸アルキルエステル１．５〜９０重量％・・・・・・（Ｅ）不飽和カルボン酸０．５〜５重量％・・・・のモノマー混合物を共重合物して得られるポリマー」とあるのを「ａ）下記モノマー組成（Ａ）炭素数４〜１２のアルキル基を有するアクリル酸アルキルエステル１０〜９０重量％・・・・・・（Ｅ）不飽和カルボン酸２〜５重量％・・・・のモノマー混合物を共重合物して得られるポリマー」訂正する。
（ｃ）明細書の段落［００１１］における「モノマー組成　（Ａ）炭素数４〜１２のアルキル基を有するアクリル酸アルキルエステル１．５〜９０重量％・・・・・・（Ｅ）不飽和カルボン酸０．５〜５重量％・・・・のモノマー混合物を共重合物して得られるポリマー」とあるのを「モノマー組成　（Ａ）炭素数４〜１２のアルキル基を有するアクリル酸アルキルエステル１０〜９０重量％・・・・・・（Ｅ）不飽和カルボン酸２〜５重量％・・・・のモノマー混合物を共重合物して得られるポリマー」訂正する。
（ｄ）明細書の段落［００１３］における「モノマー成分（Ａ）の使用割合は、１．５〜９０重量％、好ましくは１０〜９０重量％である。１．５重量％未満であると常温における充分なタックが得られず、逆に９０重量％を越えるとＳＵＳ３０４板に対する９０℃における粘着力が低下する。」とあるのを「モノマー成分（Ａ）の使用割合は、１０〜９０重量％である。９０重量％を越えるとＳＵＳ３０４板に対する９０℃における粘着力が低下する。」と訂正する。
（ｅ）明細書の段落［００１９］における「モノマー成分（Ｅ）の使用割合は、０．５〜５重量％である。０．５重量％未満では充分な凝集性、耐溶剤性を得ることができず、逆に、５重量％を越えると常温でのタックが低下し、また、高温に加熱した後において粘着剤の残留を起こしやすくなる。」を「モノマー成分の使用割合は、２〜５重量％である。５重量％を越えると常温でのタックが低下し、また、高温に加熱した後において粘着剤の残留を起こしやすくなる。」と訂正する。
（ｆ）明細書の段落［００３９］における「［実施例１〜６、比較例１〜５］」を「［実施例１〜４、比較例１〜５］」と訂正する。
（ｇ）明細書の段落［００４１］の表１中の「実施例１」及び「実施例４」を削除し、実施例番号２、３、５、６」を「１、２、３、４」と訂正する。
（ｈ）明細書の段落［００４２］における「実施例７〜１４」とあるのを「実施例５〜１２」と訂正する。
（ｉ）明細書の段落［００４４］の表３中の実施例番号の「７、８、９、１０、１１、１２、１３、１４」を「５、６、７、８、９、１０、１１、１２」と訂正する。
（ｊ）明細書の段落［００４５］における「［実施例１５〜１６、比較例６〜９］」を「［実施例１３〜１４、比較例６〜９］」と訂正する。
（ｋ）明細書の段落［００４６］の表４中の実施例番号の「１５、１６」を「１３、１４」と訂正する。
（ｌ）明細書の段落［００４７］における「［実施例１７］」を「［実施例１５］」と訂正する。
（ｍ）明細書の段落［００４８］における「［実施例１８］」を「［実施例１６］」に、「実施例１７において」を「実施例１５において」と訂正する。
（ｎ）明細書の段落［００４９］の表５中の実施例番号の「１７、１８」を「１５、１６」と訂正する。
　
（２）訂正の目的の適否、新規事項の有無及び拡張・変更の存否
　
　上記（ａ）の訂正は、特許請求の範囲の請求項１に記載されたモノマー組成のうち、（Ａ）炭素数４〜１２のアルキル基を有するアクリル酸アルキルエステルを１０〜９０重量％に、（Ｅ）不飽和カルボン酸を２〜５重量％に限定しようとするもので、これは、明細書の段落［００１３］、［００１９］の記載及び段落［００４１］の表１中の実施例２、３、５、６（訂正後は実施例１〜４）の記載に基づくものであり、特許請求の範囲の減縮を目的とするものである。
　（ｂ）〜（ｎ）の訂正は、（ａ）の訂正に伴い、明細書の詳細な説明の記載を特許請求の範囲の記載と整合させ、かつ実施例を削除し、それに伴う番号を整理したもので、明瞭でない記載の釈明を目的とする訂正である。
  そして、いずれも、願書に添付した明細書に記載した事項の範囲内の訂正であり、新規事項の追加には該当せず、実質上特許請求の範囲を拡張又は変更するものではない。
　
（３）むすび
　
　したがって、上記訂正は、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについての判断
　
（１）本件発明
　
　上記のとおり、訂正が認められるので、本件請求項１及び２に係る発明は、訂正明細書の特許請求の範囲に記載された下記とおりのものである。
「【請求項１】炭素数４以上のアルキル基を有する（メタ）アクリル酸アルキルエステルを主成分とするモノマー混合物を共重合して得られるポリマーを含む感圧接着剤組成物であって、
（１）前記ポリマーが、
ａ）下記モノマー組成
（Ａ）炭素数４〜１２のアルキル基を有するアクリル酸アルキルエステル
　　　　　　　　　　　　　　　　　　　　　　　　　１０〜９０重量％
（Ｂ）炭素数４〜１８のアルキル基を有するメタクリル酸アルキルエステル
　　　　　　　　　　　　　　　　　　　　　 　　　　 ０〜９８重量％
（Ｃ）Ｎ−ビニルピロリドン 　　　　　　　　　　　　　０〜２０重量％
（Ｄ）アクリルアミド　　　　　　　　　　　　　　　　０〜１０重量％
（Ｅ）不飽和カルボン酸　　　　　　　　　　　　　　　２〜５重量％
（Ｆ）その他の共重合性モノマー　　　　　　　　　　　０〜１０重量％
のモノマー混合物を共重合して得られるポリマーであるか、
ｂ）下記モノマー組成〔Ｉ〕
（Ａ）炭素数４〜１２のアルキル基を有するアクリル酸アルキルエステル
　　　　　　　　　　　　　　　　　　　　　　　７０〜９９．５重量％
（Ｅ）不飽和カルボン酸　　　　　　　　　　　　 ０．５〜５重量％
（Ｆ）その他の共重合性モノマー 　　　　　　　　０〜２９．５重量％
のモノマー混合物を共重合して得られるポリマー（ａ）５０〜９５重量％と、
下記モノマー組成〔ＩＩ〕
（Ｂ）炭素数４〜１８のアルキル基を有するメタクリル酸アルキルエステル
 　　　　　　　　　　　　　　　　　　　　　　　　７０〜１００重量％
（Ｃ）Ｎ−ビニルピロリドン 　　　　　　　　　　　　０〜２０重量％
（Ｄ）アクリルアミド 　　　　　　　　　　　　　　　０〜１０重量％
（Ｅ）不飽和カルボン酸 　　　　　　　　　　　　　　０〜５重量％
（Ｆ）その他の共重合性モノマー 　　　　　　　　　　０〜３０重量％
のモノマー混合物を共重合して得られるポリマー（ｂ）５〜５０重量％との混合物であるか、
ｃ）前記モノマー組成〔Ｉ〕のモノマー混合物５０〜９５重量％を共重合して得られるポリマー（ａ）の存在下に、前記モノマー組成〔ＩＩ〕のモノマー混合物５〜５０重量％を共重合して得られるポリマーであるか、または
ｄ）前記モノマー組成〔ＩＩ〕のモノマー混合物５〜５０重量％を共重合して得られるポリマー（ｂ）の存在下に、前記モノマー組成〔Ｉ〕のモノマー混合物５０〜９５重量％を共重合して得られるポリマーであり、
（２）該組成物を支持体上に塗工した接着テープまたはシートのＳＵＳ３０４鋼板に対する９０℃における粘着力が２５ｇｆ／２５ｍｍ以上、かつ、球転法によるボールナンバーが１０以上であることを特徴とするマスキングテープ用アクリル系感圧接着剤組成物。
【請求項２】 さらに、架橋剤を含む請求項１記載のマスキングテープ用アクリル系感圧接着剤組成物。」
　
（２）特許異議の申立ての理由の概要
　
　異議申立人　日本合成化学工業株式会社は、甲第１号証及び甲第２号証を提示し、本件の訂正前の請求項１及び２に係る発明は、甲第１号証に記載された発明と同一であるか、又は甲第１号証に記載された発明に基いて当業者が容易に発明をすることができたものであるから、本件請求項１及び２に係る発明の特許は、特許法第２９条第１項又は同条第２項の規定に違反してなされたものであり取り消されるべきものである、と主張している。
　甲第１号証：特開昭６３−２０２６８２号公報
　甲第２号証：実験報告書　
　　　　　　　平成１５年４月２５日付け
              報告者：大阪府茨木市室山２丁目１３番１号
　　　　　　　　　　　日本合成化学工業株式会社 中央研究所　
　　　　　　　　　　　ファインポリマー研究室
　　　　　　　　　　　秋山　護、阿久井　敏文
　
（３）取消理由の概要
　
  当審における取消理由は、本件の訂正前の請求項１及び２に係る発明は、刊行物１（甲第１号証）に記載された発明と同一であるあるから、該発明の特許は特許法第２９条第１項に違反してなされたものある、というものである。
　
（４）甲号各証に記載の発明
　
　甲第１号証（特開昭６３−２０２６８２号公報）には、初期接着力と再剥離性に優れた「アクリル酸系エステルと官能基を有するアクリル系化合物からなるアクリル系共重合体を架橋剤で架橋処理してなり、前記アクリル系共重合体が炭素数２〜８の脂肪族基を有するアクリル酸系エステル又は／及び炭素数１２〜２２の脂肪族基を有するアクリル酸系エステルを成分とし、かつ炭素数２〜８の脂肪族基を有するアクリル酸系エステル成分１００重量部あたり、炭素数１２〜２２の脂肪族基を有するアクリル酸系エステル成分を５〜１５０重量部含有することを特徴とする感圧性接着剤、およびアクリル系共重合体が炭素数２〜８の脂肪族基を有するアクリル酸系エステルと炭素数１２〜２２の脂肪族基を有するアクリル酸系エステルとを共重合成分として含有するものである上記感圧性接着剤。」（特許請求の範囲請求項１、２）に係る発明が記載され、実施例１には、「アクリル酸ｎ−ブチル１００部（重量部、以下同様）、メタクリル酸ラウリル１０部及びアクリル酸１部をトルエンからなる溶剤中で、アゾビスブチロニトリル０．２部を開始剤として共重合処理して得た重量平均分子量６５万のアクリル系共重合体１００部（固形分）にポリイソシアネート５部を加えて架橋処理し、感圧性接着剤を得た。」と、実施例２には「メタクリル酸ラウリルに代えてメタクリル酸ステアリル３０部を用いたほかは実施例１に準じて感圧接着剤を得た。なお、アクリル系共重合体の重量平均分子量は５２万であった。」とあり、さらに実施例５には、「アクリル酸２−エチルヘキシル１００部とアクリル酸２−ヒドロキシエチル０．５部とアクリル酸０．５部の組合せ、又はメタクリル酸ステアリル１００部とアクリル酸２−ヒドロキシエチル０．５部とアクリル酸０．５部の組合せで実施例４に準じてそれぞれ別個に共重合処理し、得られた２種類のアクリル系共重合体５０部（固形分）ずつを混合し、これにポリイソシアネート５部を加えて架橋処理し感圧接着剤を得た。なお、アクリル系共重合体の重量平均分子量は前者で６８万、後者で４４万であった。」と記載されている。
　甲第２号証（実験報告書）には、甲第１号証である特開昭６３−２０２６８２号公報の実施例１及び実施例２に記載された感圧接着剤の製造法に基づき感圧接着剤の製造を行い、得られた感圧接着剤を用いて接着テープ又はシートを作成し、その、ＳＵＳ３０４鋼板に対する粘着力、ＳＵＳ３０４鋼板に対する９０℃における粘着力、及び、球転法によるボールナンバーを上記報告者が測定した結果が報告されている。
　
（５）対比・判断
　
ａ．特許法第２９条第１項違反について
　
　甲第１号証に記載された発明と訂正された本件請求項１に係る発明（以下、「本件発明」という。）を比較すると、両者はアクリル系感圧接着剤という点では同じであるが、基本的には発明の構成を異にし、かつ前者は特に初期接着性及びその維持性、再剥離性に優れた効果を奏するものであるのに対して、後者は初期接着性と高温での粘着性の低下を改善したもので、その目的、効果も相違し、両者は別発明である。
　しかし、甲第１号証の実施例１及び実施例２におけるアクリル酸ｎ−ブチルは本件発明の（Ａ）炭素数４〜１２のアルキル基を有するアクリル酸アルキルエステル（以下、単に（Ａ）という。）に相当し、メタクリル酸ラウリル又はメタクリル酸ステアリルは本件発明の（Ｂ）炭素数４〜１８のアルキル基を有するメタクリル酸アルキルエステル（以下、単に（Ｂ）という。）に相当し、アクリル酸は（Ｅ）不飽和カルボン酸（以下、単に（Ｅ）という。）に相当し、また実施例５におけるアクリル酸２−エチルヘキシルは本件発明の（Ａ）に、アクリル酸２−ヒドロキシエチルは（Ｆ）に、アクリル酸は（Ｅ）に、メタクリル酸ステアリルは（Ｂ）に、それぞれ相当するので、甲第１号証の実施例１及び２は本件発明の（Ａ）、（Ｂ）及び（Ｅ）のモノマー混合物を共重合して得られるポリマーとなり、訂正前の本件発明のａ）の場合のモノマー組成と一致するが、上記訂正により本件発明の組成割合が訂正され実施例１及び２と同一となる部分は除かれたため、実施例１及び２の組成物が本件発明の（２）の要件である、ポリマー組成物を支持体上に塗工した接着テープまたはシートのＳＵＳ３０４鋼板に対する９０℃における粘着力が２５ｇｆ／２５ｍｍ以上、かつ、球転法によるボールナンバーが１０以上であることを満足するか否かを検討するまでもなく、本件発明は甲第１号証の実施例１及び２と同一の発明ではない。
　又、実施例５は本件発明の（Ａ）、（Ｅ）、（Ｆ）の共重合体５０部と（Ｂ）、（Ｅ）、（Ｆ）の共重合体５０部の混合体であるから、本件発明のｂ）の場合のモノマー組成と一致し、かつその配合割合も（Ａ）９９重量％、（Ｅ）０．４９５％、（Ｆ）０．４９５％／（Ｂ）９９％、（Ｅ）０．４９５％、（Ｆ）０．４９５％であるから四捨五入すれば境界部分においてほぼ一致するが、この組成物が、これを支持体上に塗工した接着テープまたはシートのＳＵＳ３０４鋼板に対する９０℃における粘着力が２５ｇｆ／２５ｍｍ以上、かつ、球転法によるボールナンバーが１０以上である条件を満たすものであることを裏付けるものはなにもなく、かつ、モノマーの種類及び含有量の特定が、そのまま粘着物性につながるものではないから、本件発明は甲第１号証に記載された発明と同一とはいえない。
　本件請求項２に係る発明は、本件請求項１に係る発明をさらに特定したものであるから、同様の理由により甲第１号証に記載された発明と同一ではない。
　
ｂ．特許法第２９条第２項違反について
　
　本件請求項１及び２に係る発明と甲第１号証に記載された発明は、発明の構成、目的、効果において相違するから、本件請求項１及び２に係る発明は甲第１号証に基いて当業者が容易に発明をすることができたものとは認められない。
　
（６）むすび
　
　以上のとおりであるから、取消理由並びに特許異議の申立ての理由および証拠をもっては、本件請求項１及び２に係る発明の特許を取り消すことはできない。
　また、他に、該特許を取り消すべき理由を発見しない。
　したがって、本件請求項１及び２に係る発明の特許は拒絶の査定をしなければならない特許出願に対してされたものと認めない。
  よって、結論のとおり決定する。
【異議決定日】
平成１６年３月１９日（２００４．３．１９）
【訂正の要旨】
審決（決定）の【理由】欄参照。
（５４）【発明の名称】
マスキングテープ用アクリル系感圧接着剤組成物
（５７）【特許請求の範囲】
　【請求項１】　炭素数４以上のアルキル基を有する（メタ）アクリル酸アルキルエステルを主成分とするモノマー混合物を共重合して得られるポリマーを含む感圧接着剤組成物であって、
（１）前記ポリマーが、
ａ）下記モノマー組成
（Ａ）炭素数４〜１２のアルキル基を有するアクリル酸アルキルエステル
　　　　　　　　　　　　　　　　　　　　　　　　　　　　
１０
（Ｂ）炭素数４〜１８のアルキル基を有するメタクリル酸アルキルエステル
　　　　　　　　　　　　　　　　　　　　　　　　　　　　　０〜９８重量％
（Ｃ）Ｎ−ビニルピロリドン　　　　　　　　　　　　　　　　０〜２０重量％
（Ｄ）アクリルアミド　　　　　　　　　　　　　　　　　　　０〜１０重量％
（Ｅ）不飽和カルボン酸　　　　　　　　　　　　　　　　　　　
２
（Ｆ）その他の共重合性モノマー　　　　　　　　　　　　　　０〜１０重量％
のモノマー混合物を共重合して得られるポリマーであるか、
ｂ）下記モノマー組成〔Ｉ〕
（Ａ）炭素数４〜１２のアルキル基を有するアクリル酸アルキルエステル
　　　　　　　　　　　　　　　　　　　　　　　　　　７０〜９９．５重量％
（Ｅ）不飽和カルボン酸　　　　　　　　　　　　　　　　　０．５〜５重量％
（Ｆ）その他の共重合性モノマー　　　　　　　　　　　　０〜２９．５重量％
のモノマー混合物を共重合して得られるポリマー（ａ）５０〜９５重量％と、下記モノマー組成〔ＩＩ〕
（Ｂ）炭素数４〜１８のアルキル基を有するメタクリル酸アルキルエステル
　　　　　　　　　　　　　　　　　　　　　　　　　　　７０〜１００重量％
（Ｃ）Ｎ−ビニルピロリドン　　　　　　　　　　　　　　　　０〜２０重量％
（Ｄ）アクリルアミド　　　　　　　　　　　　　　　　　　　０〜１０重量％
（Ｅ）不飽和カルボン酸　　　　　　　　　　　　　　　　　　　０〜５重量％
（Ｆ）その他の共重合性モノマー　　　　　　　　　　　　　　０〜３０重量％
のモノマー混合物を共重合して得られるポリマー（ｂ）５〜５０重量％との混合物であるか、
ｃ）前記モノマー組成〔Ｉ〕のモノマー混合物５０〜９５重量％を共重合して得られるポリマー（ａ）の存在下に、前記モノマー組成〔ＩＩ〕のモノマー混合物５〜５０重量％を共重合して得られるポリマーであるか、または
ｄ）前記モノマー組成〔ＩＩ〕のモノマー混合物５〜５０重量％を共重合して得られるポリマー（ｂ）の存在下に、前記モノマー組成〔Ｉ〕のモノマー混合物５０〜９５重量％を共重合して得られるポリマーであり、
（２）該組成物を支持体上に塗工した接着テープまたはシートのＳＵＳ３０４鋼板に対する９０℃における粘着力が２５ｇｆ／２５ｍｍ以上、かつ、球転法によるボールナンバーが１０以上である
ことを特徴とするマスキングテープ用アクリル系感圧接着剤組成物。
　【請求項２】　さらに、架橋剤を含む請求項１記載のマスキングテープ用アクリル系感圧接着剤組成物。
【発明の詳細な説明】
　【０００１】
　【産業上の利用分野】
　本発明は、自動車等のバンパー、外板などの塗装の際に用いられるマスキングテープ用のアクリル系感圧接着剤組成物に関する。
　【０００２】
　【従来の技術】
　自動車等の塗装には、種々のマスキングテープが用いられているが、近年、焼付乾燥塗装用に供しうる高品質の耐熱性マスキングテープが要求されるようになっている。
　具体的な要求性能としては、例えば、（１）塗装ライン中で短時間に貼付作業が行なえるように、常温で充分な粘着力を有すること、（２）高温での焼付乾燥中に剥離しないこと、（３）焼付乾燥後のテープ剥離面に粘着剤が残留しないこと、（４）マスキング部の塗膜のラインが鮮明に出せること、（５）非汚染性であり、テープ貼付面の塗膜を変色させないこと、等が挙げられる。
　【０００３】
　ところで、従来から塗装マスキングテープには、天然ゴムを中心としたゴム系感圧接着剤が主として用いられてきた。ゴム系感圧接着剤は、必要に応じてフェノール樹脂やイオウ化合物などの架橋剤により架橋されて用いられる。このゴム系感圧接着剤を用いたマスキングテープは、塗装面に貼付し塗料を吹きつけ乾燥すると、塗料の種類によっては汚染したり、あるいは貼り跡が発生する。
　【０００４】
　一方、アクリル系感圧接着剤を用いたマスキングテープは、非汚染性で、貼り跡も少ないという利点を有している。ところが、アクリル系感圧接着剤は、常温ないしは比較的低温での粘着性は良好であるが、高温において粘着力が急激に低下し、わずかな力で剥れてしまう。したがって、アクリル系感圧接着テープを塗装マスキングテープとして使用した場合、焼付乾燥時に温度が高くなると粘着性が低下してテープが被着体から剥がれるという問題点があった。
　【０００５】
　アクリル系感圧接着剤に用いられるポリマーは、アクリル系の主モノマーのほかに、凝集性や粘着性を向上させるため、官能性モノマーや各種コモノマーがモノマー成分として用いられている。また、アクリル系感圧接着剤の内部凝集力を向上させるために、架橋点となる官能性モノマーをコモノマーとして用い、架橋剤による架橋が行なわれている。そこで、アクリル系感圧接着テープの高温での粘着力を改善するために、官能性モノマーの使用割合を大きくすると、常温での粘着性が低下したり、テープ剥離時に粘着剤の残留が生じる。また、粘着剤の残留を防ぐために、架橋剤の量を多くするとマスキング部の塗膜のライン性が悪くなる等の問題点があった。
　【０００６】
　【発明が解決しようとする課題】
　本発明の目的は、常温で充分な粘着力を有するとともに、高温での粘着力の低下が少なく、しかも粘着剤の残留がなく、塗膜のライン性の良好なマスキングテープ用アクリル系感圧接着剤組成物を提供することにある。
　【０００７】
　本発明者らは、前記従来技術の問題点を克服するために鋭意研究した結果、炭素数４以上のアルキル基を有する（メタ）アクリル酸アルキルエステルを主成分とするモノマー混合物を共重合して得られるポリマーを含む特定の物性を有する感圧接着剤組成物が前記目的を達成できることを見出し、その知見に基づいて本発明を完成するに至った。
　【０００８】
　【課題を解決するための手段】
　かくして本発明によれば、炭素数４以上のアルキル基を有する（メタ）アクリル酸アルキルエステルを主成分とするモノマー混合物を共重合して得られるポリマーを含む感圧接着剤組成物であって、
（１）前記ポリマーが、
ａ）下記モノマー組成
（Ａ）炭素数４〜１２のアルキル基を有するアクリル酸アルキルエステル
　　　　　　　　　　　　　　　　　　　　　　　　　　　　
１０
（Ｂ）炭素数４〜１８のアルキル基を有するメタクリル酸アルキルエステル
　　　　　　　　　　　　　　　　　　　　　　　　　　　　　０〜９８重量％
（Ｃ）Ｎ−ビニルピロリドン　　　　　　　　　　　　　　　　０〜２０重量％
（Ｄ）アクリルアミド　　　　　　　　　　　　　　　　　　　０〜１０重量％
（Ｅ）不飽和カルボン酸　　　　　　　　　　　　　　　　　　　
２
（Ｆ）その他の共重合性モノマー　　　　　　　　　　　　　　０〜１０重量％
のモノマー混合物を共重合して得られるポリマーであるか、
ｂ）下記モノマー組成〔Ｉ〕
（Ａ）炭素数４〜１２のアルキル基を有するアクリル酸アルキルエステル
　　　　　　　　　　　　　　　　　　　　　　　　　　７０〜９９．５重量％
（Ｅ）不飽和カルボン酸　　　　　　　　　　　　　　　　　０．５〜５重量％
（Ｆ）その他の共重合性モノマー　　　　　　　　　　　　０〜２９．５重量％
のモノマー混合物を共重合して得られるポリマー（ａ）５０〜９５重量％と、下記モノマー組成〔ＩＩ〕
（Ｂ）炭素数４〜１８のアルキル基を有するメタクリル酸アルキルエステル
　　　　　　　　　　　　　　　　　　　　　　　　　　　７０〜１００重量％
（Ｃ）Ｎ−ビニルピロリドン　　　　　　　　　　　　　　　　０〜２０重量％
（Ｄ）アクリルアミド　　　　　　　　　　　　　　　　　　　０〜１０重量％
（Ｅ）不飽和カルボン酸　　　　　　　　　　　　　　　　　　　０〜５重量％
（Ｆ）その他の共重合性モノマー　　　　　　　　　　　　　　０〜３０重量％
のモノマー混合物を共重合して得られるポリマー（ｂ）５〜５０重量％との混合物であるか、
ｃ）前記モノマー組成〔Ｉ〕のモノマー混合物５０〜９５重量％を共重合して得られるポリマー（ａ）の存在下に、前記モノマー組成〔ＩＩ〕のモノマー混合物５〜５０重量％を共重合して得られるポリマーであるか、または
ｄ）前記モノマー組成〔ＩＩ〕のモノマー混合物５〜５０重量％を共重合して得られるポリマー（ｂ）の存在下に、前記モノマー組成〔Ｉ〕のモノマー混合物５０〜９５重量％を共重合して得られるポリマーであり、
（２）該組成物を支持体上に塗工した接着テープまたはシートのＳＵＳ３０４鋼板に対する９０℃における粘着力が２５ｇｆ／２５ｍｍ以上、かつ、球転法によるボールナンバーが１０以上である
ことを特徴とするマスキングテープ用アクリル系感圧接着剤組成物が提供される。
　【０００９】
　以下、本発明について詳述する。
　本発明のマスキングテープ用アクリル系感圧接着剤組成物は、該組成物を支持体上に塗工した接着テープ（またはシート）のＳＵＳ３０４鋼板に対する９０℃における粘着力が２５ｇｆ／２５ｍｍ以上であることが必要である。９０℃における粘着力が２５ｇｆ／２５ｍｍ未満であると、熱風乾燥の際に粘着テープに浮き（テープエッジの浮き）が生じたり、剥れやすくなる。９０℃における粘着力は、好ましくは３５ｇｆ／２５ｍｍ以上である。
　【００１０】
　また、本発明のマスキングテープ用アクリル系感圧接着剤組成物は、該組成物を支持上に塗工した接着テープの球転法（ＪＩＳ　Ｚ　０２３７：傾斜式ボールタック）によるボールナンバーが１０以上であることが必要である。ボールナンバーが１０未満となると、常温における充分なタックが得られず、常温での粘着力が低下する。
　【００１１】
　本発明においては、アクリル系ポリマーとして、下記組成のモノマー混合物（合計１００重量％）を共重合して得られるポリマーを用いることができる。
モノマー組成
（Ａ）炭素数４〜１２のアルキル基を有するアクリル酸アルキルエステル
　　　　　　　　　　　　　　　　　　　　　　　　　　　　
１０
（Ｂ）炭素数４〜１８のアルキル基を有するメタクリル酸アルキルエステル
　　　　　　　　　　　　　　　　　　　　　　　　　　　　　０〜９８重量％
（Ｃ）Ｎ−ビニルピロリドン　　　　　　　　　　　　　　　　０〜２０重量％
（Ｄ）アクリルアミド　　　　　　　　　　　　　　　　　　　０〜１０重量％
（Ｅ）不飽和カルボン酸　　　　　　　　　　　　　　　　　　　
２
（Ｆ）その他の共重合性モノマー　　　　　　　　　　　　　　０〜１０重量％
　【００１２】
　以下、各モノマー成分について説明する。
（Ａ）炭素数４〜１２のアルキル基を有するアクリル酸アルキルエステル
　炭素数４〜１２のアルキル基を有するアクリル酸アルキルエステルは、常温でのタック、粘着性を付与する成分である。具体例としては、例えば、ブチルアクリレート、アミルアクリレート、２−エチルヘキシルアクリレート（２ＥＨＡ）、ヘプチルアクリレート、ｎ−オクチルアクリレート、イソオクチルアクリレート、ｎ−ノニルアクリレート、イソノニルアクリレート、デシルアクリレート、ラウリルアクリレート、これらの混合物等が挙げられる。
　【００１３】
　モノマー成分（Ａ）の使用割合は
、１
。９
　【００１４】
（Ｂ）炭素数４〜１８のアルキル基を有するメタクリル酸アルキルエステル
　炭素数４〜１８のアルキル基を有するメタクリル酸アルキルエステルの具体例としては、例えば、ブチルメタクリレート、アミルメタクリレート、２−エチルヘキシルメタクリレート、ヘプチルメタクリレート、ｎ−オクチルメタクリレート、イソオクチルメタクリレート、ｎ−ノニルメタクリレート、イソノニルメタクリレート、デシルメタクリレート、ラウリルメタクリレート（ＬＭＡ）、トリデシルメタクリレート、イソテトラデシルメタクリレート、セチルメタクリレート、ステアリルメタクリレート、これらの混合物等が挙げられる。
　【００１５】
　モノマー成分（Ｂ）の使用割合は、０〜９８重量％である。この割合が９８重量％を越えると常温において充分なタックを得ることができない。モノマー成分（Ｂ）の好ましい使用割合は、１０重量％以上であり、それにより常温でのタックと９０℃における粘着力の良好なバランスを得ることができる。
　【００１６】
（Ｃ）Ｎ−ビニルピロリドン
　Ｎ−ビニルピロリドン（ＮＶＰ）は、高温における粘着力を向上させる成分である。モノマー成分（Ｃ）は、使用しなくてもよいが、使用する場合には２０重量％までである。２０重量％を越えると常温におけるタックが低下する。
　【００１７】
（Ｄ）アクリルアミド
　アクリルアミド（ＡＡｍ）は、高温における粘着力を向上させる成分である。成分（Ｄ）には、アクリルアミドの他にメタアクリルアミド、ｎ，ｎ−ジメチルアクリルアミド、ｎ−メチロールアクリルアミド、イソプロピルアクリルアミド等が含まれる。モノマー成分（Ｄ）は、使用しなくてもよいが、使用する場合には１０重量％までである。１０重量％を越えると常温におけるタックが低下し、また、高温に加熱した後において粘着剤の残留を起こしやすくなる。
　【００１８】
（Ｅ）不飽和カルボン酸
　不飽和カルボン酸は、感圧接着剤組成物を架橋し、凝集性や耐溶剤性を付与する成分である。具体例としては、アクリル酸（ＡＡ）、メタクリル酸、イタコン酸、マレイン酸、無水マレイン酸、クロトン酸、フマール酸等が挙げられる。
　【００１９】
　モノマー成分（Ｅ）の使用割合は、
２
。５
　【００２０】
（Ｆ）その他の共重合性モノマー
　その他の共重合性モノマーは、感圧接着剤組成物の常温または高温での特性を改質する成分である。具体例としては、炭素数１〜３の（メタ）アクリル酸アルキルエステル、例えば、メチル（メタ）アクリレート、エチル（メタ）アクリレート、プロピル（メタ）アクリレート、等が挙げられる。さらに、酢酸ビニル（ＶＡｃ）、プロピオン酸ビニル、アクリロニトリル、スチレン、アクリル酸２−メトキシエチル、アクリル酸２−エトキシエチル、アクリル酸２−ブトキシエチル、２−ヒドロキシエチル（メタ）アクリレート、２−ヒドロキシプロピル（メタ）アクリレート、３−ヒドロキシプロピル（メタ）アクリレート、グリシジル（メタ）アクリレート等が挙げられる。
　【００２１】
　これらのモノマー混合物は、溶液重合法、乳化重合法、懸濁重合法、塊状重合法等の従来公知の方法により共重合できるが、汚染性が少なく、かつ、重合が容易である点で溶液重合法が望ましい。
　重合に用いられる溶剤としては、例えば、トルエン、ヘキサン、ヘプタン、酢酸エチル、酢酸メチル、アセトン、メチルエチルケトン、メタノール、ｔ−ブチルアルコール等が挙げられる。
　【００２２】
　重合開始剤としては、例えば、ベンゾイルパーオキサイド、ラウロイルパーオキサイド、メチルエチルケトンパーオキサイド、ジクミルパーオキサイド等の過酸化物系開始剤、アゾビスイソブチロニトリル、アゾビスシアノバレリアン酸、アゾビスシアノペンタン酸、アゾビス−２−シアノプロパン等のアゾ系開始剤が挙げられる。
　【００２３】
　分子量を調整するために、重合調整剤を用いることができる。重合調整剤としては、例えば、チオグリコール酸、２−エチルヘキシルチオグリコレート、ドデシルメルカプタン、オクチルメルカプタン、ラウリルメルカプタン、２−メルカプトエタノール、四塩化炭素等が挙げられる。
　【００２４】
　本発明においては、アクリル系ポリマーとして、前記各モノマー成分（Ａ）〜（Ｆ）を一括仕込で共重合させたものを使用することができるが、これらのモノマー成分を分割して重合し、得られたポリマーを重合後にブレンドして用いることができる。すなわち、下記組成〔Ｉ〕のモノマー混合物を共重合して得られるポリマー（ａ）と下記組成〔ＩＩ〕のモノマー混合物を共重合して得られるポリマー（ｂ）との混合物を用いることができる。
　【００２５】
モノマー組成〔Ｉ〕
（Ａ）炭素数４〜１２のアルキル基を有するアクリル酸アルキルエステル
　　　　　　　　　　　　　　　　　　　　　　　　　　７０〜９９．５重量％
（Ｅ）不飽和カルボン酸　　　　　　　　　　　　　　　　　０．５〜５重量％
（Ｆ）その他の共重合性モノマー　　　　　　　　　　　　０〜２９．５重量％
モノマー組成〔ＩＩ〕
（Ｂ）炭素数４〜１８のアルキル基を有するメタクリル酸アルキルエステル
　　　　　　　　　　　　　　　　　　　　　　　　　　　７０〜１００重量％
（Ｃ）Ｎ−ビニルピロリドン　　　　　　　　　　　　　　　　０〜２０重量％
（Ｄ）アクリルアミド　　　　　　　　　　　　　　　　　　　０〜１０重量％
（Ｅ）不飽和カルボン酸　　　　　　　　　　　　　　　　　　　０〜５重量％
（Ｆ）その他の共重合性モノマー　　　　　　　　　　　　　　０〜３０重量％
　【００２６】
　ポリマー（ａ）とポリマー（ｂ）との混合割合（ａ：ｂ）は、通常、９５：５〜５０：５０の範囲内である。ポリマー（ａ）の割合が９５重量％を越えると高温における粘着力が発現できず、逆に、５０重量％未満の場合には常温におけるタックが低下するため、いずれも好ましくない。また、このようなブレンド物を用いることにより、各モノマー成分の使用割合やポリマーの混合割合を調整するなどして、所望のタックと高温での粘着力のバランスを得ることができる。
　【００２７】
　アクリル系感圧接着剤組成物は、組成が異なるポリマーをブレンドすると相溶せず溶液が層分離しやすくなるが、ポリマーの分子量が小さい場合には層分離することはない。ポリマー（ａ）の平均分子量は、３０〜１２０万の範囲が好ましい。ポリマー（ａ）の平均分子量が１２０万を越えると重合の際にゲル化しやすくなる。ポリマー（ｂ）は、分子量が高いとポリマー（ａ）との混合時に溶液が層分離しやすいのでするので平均分子量を１０万以下にするのが好ましいが、分子量が低すぎると高温における粘着力が発現されず、また、汚染の原因にもなるので少なくとも５０００以上にすることが好ましい。
　【００２８】
　以上のような層分離現象は、短期間の場合にはさほど問題にはならず、また、テープまたはシート基材に塗工される場合は、通常、感圧接着剤が架橋されるのでテープ特性の経時変化もさほど問題にはならない。
　しかし、溶液状態での保存が長期間に及ぶ場合などは、層分離が懸念される。このような場合には、一方のポリマーを予め重合しておき、このポリマーの存在下に他モノマー成分を添加し重合すると、感圧接着剤を含む溶液は長期の経時でも層分離を起こさなくなる。
　【００２９】
　すなわち、前記組成〔Ｉ〕のモノマー混合物を共重合して得られるポリマー（ａ）の存在下に、前記組成〔ＩＩ〕のモノマー混合物を共重合するか、あるいは前記組成〔ＩＩ〕のモノマー混合物を共重合して得られるポリマー（ｂ）の存在下に、前記組成〔Ｉ〕のモノマー混合物を共重合することにより、経時における層分離を防ぐことができる。この理由は、後段重合時にグラフト重合が一部起こり、生成したグラフト化物が相溶化剤として働くためであると推定される。
　この場合、前記ポリマーブレンドにおけると同様、モノマー組成〔Ｉ〕とモノマー組成〔ＩＩ〕との使用割合（Ｉ：ＩＩ）は、９５：５〜５０：５０の範囲内が好ましい。
　【００３０】
　以上のようにして得られたアクリル系ポリマーは、凝集力が低いため、通常、架橋剤が添加される。架橋剤としては、例えば、ポリイソシアネート系、エポキシ樹脂系、メラミン樹脂系、金属系等の公知の架橋剤が用いられる。
　また、所望により、充填剤、着色剤、軟化剤等を粘着特性を低下させない範囲で添加してもよい。
　【００３１】
　本発明の感圧接着剤組成物を塗工する支持体（基材）としては、例えば、和紙、クレープ紙、布、ポリエステル、ポリプロピレン、塩化ビニル、ポリエチレン等のフィルム、あるいはこれらの複合基材が用いられる。
　【００３２】
　以上のように、常温において粘着性を付与するモノマー成分と高温において粘着性を付与するモノマー成分を共重合することにより、常温から高温までの広い範囲において粘着性が発現するアクリル系感圧接着剤組成物が得られる。
　【００３３】
　【実施例】
　以下に実施例および比較例を挙げて本発明についてさらに具体的に説明するが、本発明は、これらの実施例のみに限定されるものではない。
　【００３４】
　なお、接着剤の物性の測定方法は次のとおりである。
＜粘着力＞
　アクリル系感圧接着剤組成物を軟質塩化ビニルシート上に３０μｍの乾燥厚みで塗工した試料を用い、ＪＩＳ　Ｚ　０２３７の８にしたがって、ステンレス鋼板（ＳＵＳ３０４）に対する１８０度引き剥し粘着力（ｇｆ／２５ｍｍ）を２３℃で求めた。
　【００３５】
＜９０℃における粘着力＞
　ＪＩＳ　Ｚ　０２３７の８に準じて測定するが、ＳＵＳ３０４鋼板への貼付は２３℃で行ない、圧着後９０℃に２０分間放置し、９０℃の雰囲気中で引き剥し粘着力（ｇｆ／２５ｍｍ）を求めた。
　【００３６】
＜ボールタック＞
　ＪＩＳ　Ｚ　０２３７の１２の球転法により測定し、ボールナンバーで示す。
　【００３７】
＜粘着剤残留テスト＞
　市販の白色塗料をポリプロピレン板（ＰＰ板）に吹き付け塗装し、１２０℃で２０分間乾燥した後（厚み４０μｍ）、接着テープを貼付し、１２０℃で２０分間加熱後、直ちにテープを剥す場合と、冷却後剥す場合について粘着剤の残留の有無を目視で観察して、次の３段階で評価した。
　【００３８】
　　○：残留無し、
　　△：僅かに残留、
　　×：テープ貼付面全面に残留あり。
　【００３９】
［実施例１〜
４
　撹拌装置、冷却管、温度計、窒素導入管、滴下ロートを備えた反応装置に、それぞれ表１に示す部数のモノマー混合物１００重量部と酢酸エチル１５０重量部を添加し、窒素ガスを封入しながら６０℃に昇温した。その後６０℃を維持し、開始剤としてアゾビスイソブチロニトリル０．１重量部を添加して８時間重合を行った。重合を完結させるために、さらに８０℃に昇温し２時間保った。
　【００４０】
　得られた反応混合物にイソシアネート系架橋剤２重量部を添加して感圧接着剤溶液を得た。これを軟質塩化ビニルシートに塗布し、１２０℃で５分間乾燥して感圧接着剤シートを得た（接着剤層の乾燥厚み３０μｍ）。これらのシートの粘着特性について測定した結果を表１に示す。なお、９０℃における粘着力が２５ｇｆ／２５ｍｍ未満の接着テープは、粘着剤の残留テスト中、乾燥熱風によりテープエッジが浮いた。
　【００４１】
　【表１】
　【００４２】
［実施例
５〜１２
　上記と同様の装置、条件で表２に示すモノマー組成〔Ｉ〕（Ａ、Ｂ）およびモノマー組成〔ＩＩ〕（ａ、ｂ、ｃ、ｄ）をそれぞれ共重合した。
　得られた各ポリマー（Ａ〜Ｂ、ａ〜ｄ）を表３に示す組合わせと混合割合で混合し、架橋剤としてイソシアネート系化合物３重量部を添加して、感圧接着剤溶液を得た。これを上記と同様にして軟質塩化ビニルシートに塗布して感圧接着剤シートを作成し、同様の評価を行った。結果を表３に示す。
　なお、粘着剤残留試験の結果、いずれも粘着剤の残留は無かった。また、これらの感圧接着剤溶液は、３日目にゲル化したが、粘着剤の層分離は見られなかった。
　【００４３】
　【表２】
　【００４４】
　【表３】
　【００４５】
［実施例
１３〜１４
　上記で得られたポリマーＡおよびポリマーａの混合割合を表４に示すように変化させ、イソシアネート系架橋剤３重量部を添加して感圧接着剤溶液を得た。これを上記と同様にして軟質塩化ビニルシートに塗布して感圧接着剤シートを作成し、同様の評価を行った。結果を表４に示す。
　【００４６】
　【表４】
　【００４７】
［実施例
１５
　上記実施例においてモノマー組成Ａの７０重量部を重合した後に、モノマー組成ａ３０重量部と重合開始剤（ベンゾイルバーオキサイド）０．０３重量部を添加して重合を行った。得られたポリマーにイソシアネート系架橋剤３重量部を添加し感圧接着剤溶液を得た。上記と同様にして軟質塩化ビニルの感圧接着剤シートを得、同様の評価を行った。結果を表５に示す。
　なお、架橋剤を添加した感圧接着剤溶液は、３日目にゲル化したが、未添加のものは１か月経時しても層分離はしなかった。
　【００４８】
［実施例
１６
　実施例
１５
　なお、架橋剤を添加した感圧接着剤溶液は、３日目にゲル化したが、未添加のものは１か月経時しても層分離はしなかった。
　【００４９】
　【表５】
　【００５０】
　【発明の効果】
　本発明のアクリル系感圧接着剤組成物によれば、従来のマスキングテープの高温における粘着力の低下が改善され、高温においても粘着性を保つため、浮きの発生しないマスキングテープが提供できる。また、アクリル系感圧接着剤組成物のモノマー組成、官能基と架橋剤を適度に組み合わせることにより、粘着剤の残留を防ぎ、ライン性に優れるマスキングテープが提供できる。